본 발명 의 일 형태 는 방향 족 아민 화합물 을 포함 하 는 정공 수송 층 용 재료 이 고 , 상기 방향 족 아민 화합물 의 유리 전이점 이 90 ℃ 이상 이 고 , 상기 방향 족 아민 화합물 로 이루어지 는 층 의 굴절 률 이 1 . 5 이상 1 . 75 이 하인 정공 수송 층 용 재료 이 다 . 또는 본 발명 의 일 형태 는 방향 족 아민 화합물 을 포함 하 는 정공 수송 층 용 재료 이 고 , 상기 방향 족 아민 화합물 의 유리 전이점 이 90 ℃ 이상 이 고 , 상기 방향 족 아민 화합물 의 분자 내 의 총탄 소수 에 대한 sp 3 혼 성 궤도 만 으로 결합 을 형성 하 는 탄소 수 의 비율 이 23 % 이상 55 % 이하 인 정공 수송 층 용 재료 이 다 . 또는 본 발명 의 일 형태 는 방향 족 아민 화합물 을 포함 하 는 정공 수송 층 용 재료 이 고 , 상기 방향 족 아민 화합물 의 유리 전이점 이 90 ℃ 이상 이 고 , 1 H - NMR 로 상기 방향 족 아민 화합물 의 측정 을 수행 한 결과 에서 의 4 ppm 미만 의 시그널 적분 값 이 4 ppm 이상 의 시그널 적분 값 을 웃도 는 정공 수송 층 용 재료 이 다 .